(57)【要約】      （修正有）【課題】フロートチャンバー内部の溶融金属から揮発された金属蒸気がガラスリボン方向へと移動することを抑制できるように構造が改善したガラス板の製造装置及び方法を提供する。【解決手段】溶融ガラスが流動可能な溶融金属が貯蔵されたボトムブロック１１０と、ボトムブロック１１０を覆うことができるルーフブロック１２０と、ボトムブロック１１０の両側面に存在する、溶融金属から発生する蒸気の溶融ガラス方向への進行を防止するか、溶融ガラス上部の雰囲気を維持させるためのシールド１５０とを備える。【選択図】図３
2011251896.tif 000002
【特許請求の範囲】
【請求項１】
溶融金属が流動可能に貯蔵されたボトムブロックと、
上記ボトムブロックを覆うことができるルーフブロックと、
上記ボトムブロックの長手方向の両側面において、上記溶融金属から発生する蒸気が溶融ガラス方向へ進行することを防止する、又は上記溶融ガラス上部の雰囲気を維持するシールドと
を備えることを特徴とするガラス板の製造装置。
【請求項２】
上記シールドは、上記溶融ガラスのエッジ位置に対応するように、上記ルーフブロックの長手方向に上記ルーフブロックにぶら下がって配置されたことを特徴とする請求項１に記載のガラス板の製造装置。
【請求項３】
上記シールドの端は、上記溶融金属の表面と予め決定された間隔に離して配置されたことを特徴とする請求項１または２に記載のガラス板の製造装置。
【請求項４】
上記シールドは、耐火物を含むことを特徴とする請求項１から３の何れか１項に記載のガラス板の製造装置。
【請求項５】
上記耐火物は、アルミナ系またはシリカ系であることを特徴とする請求項４に記載のガラス板の製造装置。
【請求項６】
上記耐火物は、シリマナイト材質の耐火煉瓦を含むことを特徴とする請求項５に記載のガラス板の製造装置。
【請求項７】
上記シールドは、内部に内蔵されたクーラーをさらに備えることを特徴とする請求項１から６の何れか１項に記載のガラス板の製造装置。
【請求項８】
上記クーラーは、冷媒貯蔵可能なチューブを含むことを特徴とする請求項７に記載のガラス板の製造装置。
【請求項９】
請求項１から８の何れか１項に記載のガラス板の製造装置のフロートチャンバーの入口から上記溶融金属の上に溶融状態のガラスを連続的に供給するステップと、
上記溶融金属の上で上記ガラスをガラスリボンに成形するステップと、
上記ガラスリボンを上記フロートチャンバーの出口から連続的に引き出すステップと
を含むことを特徴とするガラス板の製造方法。
【請求項１０】
請求項９に記載の製造方法に従って製造されたガラス板。
【発明の詳細な説明】
【技術分野】
【０００１】
本発明は、ガラス板の製造装置及び方法に関するものであって、より詳しくは、フロートチャンバー（ｆｌｏａｔ ｃｈａｍｂｅｒ）内部の溶融金属から揮発された金属蒸気がガラスリボン方向へと移動することを抑制できるように構造が改善したガラス板の製造装置及び方法に関する。
【０００２】
本出願は、２０１０年０６月０１日出願の韓国特許出願第１０‐２０１０‐００５１９８７号に基づく優先権を主張し、該当出願の明細書および図面に開示された内容は、すべて本出願に援用される。
【背景技術】
【０００３】
一般に、車両、建築物などの窓ガラス（例えば、ソーダ石灰シリカガラス）のような、産業に利用されるほとんどの平板ガラス（ｆｌａｔ ｇｌａｓｓ）は、公知のフロートガラス法で生産されている。また、ＴＦＴ液晶ディスプレイなどのための薄い板ガラス（ｔｈｉｎ ｇｌａｓｓ ｐａｎｅ）またはガラスフィルム（ｇｌａｓｓ ｆｉｌｍ）（例えば、無アルカリガラス）もフロートガラス法によるガラス、即ち、「フロートガラス」である。
【０００４】
図１は、一般的なフロートガラス製造システムを概略的に示す断面図である。
【０００５】
図１を参照すれば、従来のガラス板の製造装置２は、例えばスズまたはスズ合金のような溶融金属Ｍの酸化を防止するために、内部が還元性水素（Ｈ２）及び／または窒素（Ｎ２）ガスで満たされた状態で密閉維持するためのフロートチャンバー１を構成する。すなわち、フロートチャンバー１は、ボトムブロック（ｂｏｔｔｏｍ ｂｌｏｃｋ）６と、その上部に位置したルーフブロック（ｒｏｏｆ ｂｌｏｃｋ）７と、ボトムブロック６とルーフブロック７との間に設けられ、ベント孔（ｖｅｎｔ ｈｏｌｅ）８ａが設けられたサイドシール（ｓｉｄｅ ｓｅａｌ）８とを備える。
【０００６】
一方、ルーフブロック７は、複数の耐火煉瓦で構成されたルーフ煉瓦層を含み、ルーフ煉瓦層には複数のヒーター９が設けられる。このようなヒーター９は、フロートチャンバー１の内部を所定温度雰囲気に維持するためのものである。
【０００７】
ところが、従来のガラス板の製造装置２において、フロート槽（ｆｌｏａｔ ｂａｔｈ）２の内部で流動するスズから構成された溶融金属Ｍは、フロートチャンバー１内部に存在する酸素と反応すれば、スズ酸化物（例えば、ＳｎＯ）の状態で蒸発することになり、これが凝縮、還元されれば金属スズになって溶融ガラスＧの表面に落下し、最終的に生産されるフロートガラスに欠陥を発生させる。従って、このような結晶の生成を抑制することにより、高品質のフロートガラス製品を生産することが求められている。
【発明の概要】
【発明が解決しようとする課題】
【０００８】
本発明は、上述した従来技術の問題点を解決するために創案されたものであって、溶融ガラスで覆われていない溶融金属の自由端から揮発された金属（スズ）蒸気の気流がガラスリボン方向へと移動することを抑制できるように構造が改善したガラス板の製造装置及び方法を提供することにその目的がある。
【課題を解決するための手段】
【０００９】
上記のような目的を達成するために、本発明の望ましい実施例によるガラス板の製造装置は、溶融ガラスが流動可能な溶融金属が貯蔵されたボトムブロックと、上記ボトムブロックを覆うことができるルーフブロックと、上記ボトムブロックの両側面に存在する、上記溶融金属から発生する蒸気の上記溶融ガラス方向への進行を防止するか、上記溶融ガラス上部の雰囲気を維持させるためのシールド（ｓｈｉｅｌｄ）とを備える。
【００１０】
望ましくは、上記シールドは、上記溶融ガラスのエッジ位置に対応するように、上記ルーフブロックの長手方向に上記ルーフブロックにぶら下がって配置される。
【００１１】
望ましくは、上記シールドの端は、上記溶融金属の表面と予め決定された間隔ほど離隔して配置される。
【００１２】
望ましくは、上記シールドは、耐火物を含む。
【００１３】
望ましくは、上記耐火物は、アルミナ系またはシリカ系である。
【００１４】
望ましくは、上記耐火物は、シリマナイト（ｓｉｌｌｉｍａｎｉｔｅ）材質の耐火煉瓦を含む。
【００１５】
望ましくは、上記シールドは、内部に内蔵されたクーラーをさらに備える。
【００１６】
望ましくは、上記クーラーは、冷媒貯蔵可能なチューブを含む。
【００１７】
上記目的を達成するための本発明によるガラス板の製造方法は、前述の実施例のガラス板の製造装置のフロートチャンバーの入口から上記溶融金属の上に溶融状態のガラスを連続的に供給するステップと、上記溶融金属の上で上記ガラスをガラスリボンに成形するステップと、上記ガラスリボンを上記フロートチャンバーの出口から連続的に引き出すステップとを含む。
【発明の効果】
【００１８】
本発明によるガラス板の製造装置及び方法は、スズを含む溶融金属表面の上端にフロート槽の長手方向にヒートシールドを設けることで、溶融金属から揮発されたスズ蒸気の気流がガラスリボン方向へと移動することを防止することで、最終生産されるガラスがスズ酸化物による欠陥を有する可能性を根本的に防止することができる。
【図面の簡単な説明】
【００１９】
本明細書に添付される下記の図面は本発明の望ましい実施例を例示するものであって、発明の詳細な説明とともに本発明の技術思想をさらに理解させる役割を果たすものであるため、本発明はそのような図面に記載された事項にのみ限定されて解釈されてはいけない。
【図１】一般的なフロートガラス製造システムを概略的に示す断面図である。
【図２】本発明の望ましい実施例によるガラス板の製造装置を概略的に示す分離斜視図である。
【図３】図２の側断面図である。
【図４】図２のシールドの変形例を示す断面図である。
【発明を実施するための形態】
【００２０】
以下、添付した図面を参照しながら本発明の望ましい実施例によるガラス板の製造装置及び方法を詳しく説明する。
【００２１】
本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。従って、本明細書に記載された実施例は本発明の最も望ましい一実施例に過ぎず、本発明の技術的思想の全てを代弁するものではないため、本出願時点においてこれらに代替できる多様な均等物と変形例があり得ることを理解しなければならない。
【００２２】
図２は本発明の望ましい実施例によるガラス板の製造装置を概略的に示す分離斜視図であり、図３は図２の側断面図である。
【００２３】
図２及び図３を参照すれば、本実施例によるガラス板の製造装置１００は、溶融金属Ｍが貯蔵され流動するボトムブロック１１０と、ボトムブロック１１０を覆うようにその上部に位置したルーフブロック１２０と、ルーフブロック１２０とボトムブロック１１０との間に介されるサイドシール１３０とを備える。
【００２４】
ボトムブロック１１０、ルーフブロック１２０、及びサイドシール１３０は、全体的に入口１０２と出口１０４とを有する密閉構造のフロートチャンバー１０６を構成する。フロートチャンバー１０６の内部雰囲気は窒素と水素との混合気体からなり、このような混合気体は外部大気より若干高い圧力に維持され、溶融金属Ｍ及びリボン状の溶融ガラスＧはルーフブロック１２０の煉瓦層に設けられたヒーター１２２によって約６００〜１３００℃程度に維持される。溶融ガラスＧは無アルカリガラスまたはソーダ石灰ガラス（ｓｏｄａ‐ｌｉｍｅ ｇｌａｓｓ）などである。フロートチャンバー１０６の内部における溶融金属Ｍの流動発生原理と構造、及び溶融ガラスＧの投入、リボン化、移動及び排出などは一般的なフロートガラス法で公知されているため、本実施例ではその詳細な説明を省略する。部材番号１４１は溶融ガラスＧを成形するためのトップローラー、部材番号１４２はヒーター１２２に電源を供給及び／または調節するためのトランスフォーマー、部材番号１４３はトランスフォーマー１５０とヒーター１２２とを電気的に連結するバスバー（ｂｕｓ ｂａｒ）、部材番号１４５は溶融金属Ｍの流動方向を制御する錫バリア（ｔｉｎ ｂａｒｒｉｅｒ）、部材番号１４６はフロートチャンバー１０６内部のガスを外部に排出させるためのベンティングシステム（ｖｅｎｔｉｎｇ ｓｙｓｔｅｍ）、部材番号１４７はボトムブロック１１０を冷却させるための冷却部材をそれぞれ示す。
【００２５】
ボトムブロック１１０は、例えば、溶融スズ、溶融スズ合金などのような溶融金属Ｍを貯蔵可能にフロートチャンバー１０６の長手方向に長く配置された複数の煉瓦Ｂから構成され、このような煉瓦Ｂは金属ケーシング（図示せず）によって囲まれる。
【００２６】
サイドシール１３０は、ボトムブロック１１０の上面とルーフブロック１２０の下面とに位置することで、フロートチャンバー１０６の内部を外部と実質的に遮断して密閉させるためのものである。サイドシール１３０は実質的に立方体形状を持つ複数の構造物がフロートチャンバー１０６の長手方向に隣接して配置される。サイドシール１３０の数箇所にはベンティングシステム１４６と連通する排出口１３４が形成できる。
【００２７】
ルーフブロック１２０は、フロートチャンバー１０６が設けられた建物の梁などの上部構造物（図示せず）にぶら下げられている鋼鉄製ルーフケーシング１２４と、ルーフケーシング１２４の下部空間に配置されたライニング保温煉瓦製サイドブロック１２６とを備える。ルーフブロック１２０の内部空間は、ルーフ煉瓦層によって上部空間と下部空間とに分けられる。
【００２８】
本発明の望ましい実施例によるフロートチャンバー１０６は、溶融金属Ｍの表面、すなわち、溶融ガラスＧが覆われていない溶融金属Ｍの表面から発生する金属（スズ）酸化物が溶融ガラスＧの方向に進むことを防止することはもちろん、溶融ガラスＧ上の雰囲気がサイドシール１３０の方向に、すなわち、溶融ガラスＧの進行方向からフロートチャンバー１０６の両側面へと移動することを遮断するためのシールド１５０を備える。
【００２９】
シールド１５０は、溶融ガラスＧのエッジ部分に対応するように、ルーフブロック１２０にぶら下がって設けられ、フロートチャンバー１０６の長手方向に連続的にまたは非連続的に配置される。また、シールド１５０はフロートチャンバー１０６の両側面に対称的に設けられることが望ましく、トップローラー１４１のようなフロートチャンバー１０６の両側面に設けられた他の部材と干渉しないように設けられることが望ましい。また、前述のように、シールド１５０の上端はルーフブロック１２０の煉瓦層の下端にぶら下がって設けられ、それに対応するシールド１５０の下端は溶融金属Ｍの表面と予め決定された間隔ほど離隔して配置される。
【００３０】
シールド１５０はルーフブロック１２０と同一の材質、例えば、アルミナ系またはシリカ系の耐火物から製造される。さらに望ましくは、シールド１５０はシリマナイト材質の耐火煉瓦を含む。
【００３１】
図３に示すように、シールド１５０はフロートチャンバー１０６の内部空間を３つの区域に実質的に分割する。すなわち、両側面に設けられた２つのシールド１５０によってフロートチャンバー１０６の内部空間は、ガラス成形に必要な雰囲気に維持される中央空間１０５と、溶融金属Ｍのスズ酸化物がサイドシール１３０を通して外部に排出できるサイド空間１０７とに分けられる。従って、フロートチャンバー１０６の中央空間１０５は溶融ガラスＧが溶融金属Ｍの表面を実質的に全部覆っているので溶融金属Ｍの表面からスズ酸化物が蒸発する可能性がほとんどなく、シールド１５０によって両側面のサイド空間１０７に存在するスズ酸化物が中央空間１０５に侵透することが抑制される。
【００３２】
図４は、本発明の他の実施例によるシールド部分の断面図である。
【００３３】
図４を参照すれば、本実施例によるシールド２５０は、耐火煉瓦のシールド本体２５１の内部にクーラー２５２が設けられ、クーラー２５２の内部には水などの冷媒２５４が貯蔵されたチューブ構造である。本実施例は、フロートチャンバー１０６内部の高温雰囲気によってシールド２５０が加熱されるとき、シールド２５０を冷却させるためにシールド２５０内部に別途のクーラー２５２を設けたものであって、クーラー２５２はチューブ以外の他の冷却設備を含み得、チューブに貯蔵された冷媒２５４は水以外の他の冷却物質が使われ得ることは当業者に自明である。
【００３４】
本発明の望ましい例示的実施例によるガラス板の製造方法は、前述の実施例で説明されたガラス板の製造装置１００を用い、成形温度が６００〜１３００℃であるガラスをフロートガラス法によって製造する。すなわち、溶融ガラスＧは、溶融金属Ｍよりも低い粘度を有し、溶融金属Ｍよりも２／３程度さらに軽い。溶融ガラスＧはフロートチャンバーの入口３から連続的にフロートチャンバー１０６の内部へ供給され、溶融金属Ｍの上で浮動及び展開されながらフロートチャンバー１０６の下流側に進む。この過程において、溶融ガラスＧは自分の表面張力と重力によって平衡厚さの付近に到逹することになり、ある程度凝固されたガラスストリップまたはガラスリボンＧＲが形成され、このようなガラスリボンＧＲはフロートチャンバー１０６の出口１０４に接したリフトアウトローラー（図示せず）によって引き出されて徐冷炉（図示せず）に向けて引っ張られる。また、入口１０２から投入される溶融ガラスＧの量、リフトアウトローラーの回転速度によって決定される引っ張り速度、及びフロートチャンバー１０６の内部に設けられたトップローラー１４０のような成形手段の調節及び変化によって、生産されるガラスリボンＧＲの厚さを変化させることができる。従って、ガラス板の製造装置１００は、循環且つ連続的な工程を含み、絶え間なく永続的に作動でき、可能な限り中断することなく数年以上平板ガラスを製造することができる。ここで、ガラスリボンＧの引き出し速度は通常１〜２００トン／日程度である。この過程において、溶融ガラスＧが覆われていない溶融金属Ｍの表面から発生するスズ酸化物は、シールド１５０によって遮断されてフロートチャンバー１０６の長手方向の中心領域に侵透することが防止されることで、そのようなスズ酸化物がガラスリボンの表面に沈殿される可能性を遮断して、最終生産される製品の品質を向上させることができる。
【００３５】
以上のように、本発明は、たとえ限定された実施例と図面とによって説明されたが、本発明はこれによって限定されず、本発明が属する技術分野において通常の知識を持つ者により本発明の技術思想と特許請求範囲の均等範囲内で多様な修正及び変形が可能なのは言うまでもない。
【図１】
2011251896.tif 000003
【図２】
2011251896.tif 000004
【図３】
2011251896.tif 000005
【図４】
2011251896.tif 000006